"ポリプロピレンの組成物の総重量に対して少なくとも70重量のプロピレンとプロピレンとは異なる少なくとも一つのコモノマーとのランダム共重合体を含み、このランダム共重合体は、ランダム共重合体の総重量に対するコモノマーの含有量が最大で4.0重量であり、Mw/Mnで定義される分子量分布が最大で4.0であり、2,1-挿入21insertionのパーセンテージがポリマー鎖のプロピレン全分子数に対して少なくとも01である、ポリプロピレンの組成物から成るキャップまたは密封具。ランダム共重合体のコモノマー含有量がランダム共重合体の総重量に対して少なくとも0.5重量である請求項1に記載のキャップまたは密封具。ランダム共重合体がプロピレンと少なくとも一つのコモノマーのランダム共重合体であり、少なくとも一つのコモノマーがプロピレンとは異なるαオレフィンである請求項1または請求項2に記載のキャップまたは密封具。ランダム共重合体のmmmmペンタッドの含有量が少なくとも90である請求項1~3のいずれか一項に記載のキャップまたは密封具。ランダム共重合体が核剤、静電防止剤、加工助剤およびこれらの混合物から成る群の中から選択される少なくとも一つの添加物を含む請求項1~4のいずれか一項に記載のキャップまたは密封具。請求項1~5のいずれか一項に記載のキャップまたは密封具を含む包装材料。食品、洗剤、化粧品、ペイントまたは医薬品からなる群の中から選択される物品用の請求項6に記載の包装材料。下記a~e:aメタロセン-ベースの重合触媒を用いてプロピレンと少なくとも一つのコモノマーとを重合させてプロピレンと少なくとも一つのコモノマーとのランダム共重合体を作り、b段階aで得られた、ポリプロピレン組成物の総重量に対して少なくとも70重量のプロピレンと少なくとも一つのコモノマーとのランダム共重合体を含むポリプロピレン組成物を溶融し、c段階bの溶融したポリプロピレン組成物を射出成形金型中に射出し、d金型を冷却してポリプロピレン組成物を固め、e射出成形されたキャップまたは密封具を回収する、の工程を有する請求項1~5のいずれか一項に記載のキャップまたは密封具の製造方法であって、上記の少なくとも一つのコモノマーはプロピレンとは異なり、ランダム共重合体のコモノマー含有量はランダム共重合体の総重量に対して最大で4.0重量であり、Mw/Mnで定義される分子量分布は最大で4.0であり、2,1-挿入のパーセンテージはポリマー鎖のプロピレン全分子数に対して少なくとも0.1であることを特徴とする方法。ランダム共重合体が請求項2~5のいずれか一項に記載のものである請求項8に記載の方法。本発明の目的は、機械特性に優れたキャップおよび密封具を提供することにある。本発明の他の目的は、感覚受容性organolepticに優れるか、揮発性が低いか、これら両者を満たすキャップおよび密封具を提供することにある。本発明のさらに他の目的は、上記キャップおよび密封具の効率的な製造方法を提供することにある。驚くことに、発明者は上記の各目的およびそのいくつかは本明細書で以下に記載するキャップおよび密封具およびその製造方法によって達成できるということを見出した。本発明は、ポリプロピレンの組成物の総重量に対して少なくとも70重量のプロピレンとプロピレンとは異なる少なくとも一つのコモノマーとのランダム共重合体を含み、このランダム共重合体は、ランダム共重合体の総重量に対するコモノマーの含有量が最大で4.0重量であり、Mw/Mnで定義される分子量分布が最大で4.0であり、2,1-挿入21insertionのパーセンテージがポリマー鎖のプロピレン全分子数に対して少なくとも01である、ポリプロピレンの組成物から成るキャップまたは密封具を提供する。本発明さらに、下記a~e:aメタロセン-ベースの重合触媒を用いてプロピレンと少なくとも一つのコモノマーとを重合させてプロピレンと少なくとも一つのコモノマーとのランダム共重合体を作り、b段階aで得られた、ポリプロピレン組成物の総重量に対して少なくとも70重量のプロピレンと少なくとも一つのコモノマーとのランダム共重合体を含むポリプロピレン組成物を溶融し、c段階bの溶融したポリプロピレン組成物を射出成形金型中に射出し、d金型を冷却してポリプロピレン組成物を固め、e射出成形されたキャップまたは密封具を回収する、の工程を有する上記キャップまたは密封具の製造方法であって、上記の少なくとも一つのコモノマーはプロピレンとは異なり、ランダム共重合体のコモノマー含有量はランダム共重合体の総重量に対して最大で4.0重量であり、Mw/Mnで定義される分子量分布は最大で4.0であり、2,1-挿入のパーセンテージはポリマー鎖のプロピレン全分子数に対して少なくとも0.1であることを特徴とする方法を提供する。本明細書でプロピレンのランダム共重合体という用語はプロピレンと少なくとも一つのコモノマーとのランダム共重合体を表す。一般に、本発明はポリプロピレン組成物の総重量に対して少なくとも70重量がプロピレンと少なくとも一種のコモノマーとのランダム共重合体から成る、ポリプロピレン組成物から成るキャップまたは密封具を提供する。上記ポリプロピレン組成物は、ポリプロピレン組成物の総重量に対して少なくとも80重量、好ましくは少なくとも90重量または95重量、好ましくは少なくとも97重量でさえ、より好ましくは少なくとも99重量であるプロピレンランダム共重合体から成るのが好ましい。ポリプロピレン組成物は上記のプロピレンのランダム共重合体から成るのが最も好ましい。ポリプロピレン組成物の残りは以下で定義する一種以上の熱可塑性ポリマーにすることができる。プロピレンと少なくとも一つのコモノマーとのランダム共重合体はプロピレンと一つのコモノマーとのランダム共重合体であるのが好ましい。本発明で使用するプロピレンのランダム共重合体は上記プロピレンのランダム共重合体の総重量に対して最大で40重量のコモノマーを含む。コモノマー含有量は最大で35重量、より好ましくは最大で30重量であるのが好ましい。コモノマーの含有量は少なくとも05重量、好ましくは少なくとも10重量、より好ましくは少なくとも12重量または13の重量、より好ましくは少なくとも14重量、最も好ましくは少なくとも15重量であるのが好ましい。コモノマー含有量は例えば実施例で説明する13C-NMR分光分析またはFT-IR分光分析によって決定できる。プロピレンのランダム共重合体は、プロピレンと少なくとも一つのコモノマーとのランダム共重合体であるのが好ましく、この少なくとも一つのコモノマーはプロピレンとは異なるα-オレフィンであるのが好ましい。少なくとも一つのコモノマーはエチレン、ブテン1、ペンテン1、ヘキセン1および4メチルペンテン1から成る群の中から選択するのが好ましい。少なくとも一つのコモノマーはエチレン、ブテン1およびヘキセン1から成る群の中から選択するのが最も好ましく、少なくとも一つのコモノマーはエチレンであるのがさらに好ましい。本発明で使用するプロピレンのランダム共重合体はMW/Mnとして定義される分子量分布すなわち重量平均分子量Mwと数平均分子量Mnとの比が最大で40、好ましくは最大で35、より好ましくは最大で30、さらに好ましくは最大で28である。この分子量分布は少なくとも10、より好ましくは少なくとも15、さらに好ましくは少なくとも20であるのが好ましい。分子量はサイズ排除クロマトグラフィSEC、実施例で説明するゲルパーミエーションクロマトグラフィGPCともよばれる方法で決定できる。本発明で使用するプロピレンのランダム共重合体は、ポリマー鎖のプロピレン分子の全数に対するパーセンテージで少なくとも01が21挿入であることで特徴付けられる。この21挿入のパーセンテージは最大で15、好ましくは最大で13で、より好ましくは最大で12、より好ましくは最大で11、さらに好ましくは最大で10であるのが好ましい。21挿入のパーセンテージの決定方法は試験方法で説明する。本発明で使用するプロピレンのランダム共重合体は高いアイソタクシティーisotacticityによって特徴づけられる。そのためにmmmmペンタッドの含有量を調べる。mmmmペンタッドの含有量は少なくとも90、好ましくは少なくとも95、より好ましくは少なくとも97であるのが好ましい。このアイソタクシティーは試験方法で説明する13C-NMR分析で決定できる。本発明で使用するプロピレンのランダム共重合体はメルトフローインデックスMFIが少なくとも20dg分、好ましくは少なくとも30dg分または40dg分または60dg分、より好ましくは少なくとも70dg分、さらに好ましくは少なくとも80dg分、より好ましくは少なくとも100dg分であるのが好ましい。メルトフローインデックスは最大200dg分、より好ましくは最大で180dg分、さらに好ましくは最大で160dg分であるのが好ましい。驚いたことに、味覚テイスト強度が現在のボトルの生産に使用されているポリエチレンテレフタレートPETの場合の24に対して16と下がるという事実から分かるように、上記定義のプロピレンランダム共重合体が感覚受容性organolepticに関して優れた特性を有するということを発明者は見出した。本発明で使用するプロピレンランダム共重合体はメタロセンベースの重合触媒を用いてプロピレンと少なくとも一つのコモノマーとを重合させることによって得られる。メタロセンベースの重合触媒はブリッジしたメタロセン成分と、担体と、活性化剤とから成るのが好ましい。この種のメタロセンベースの重合触媒は一般に公知技術である。メタロセン成分は下記一般式で記載できる:μ-RaRbRcMX1X2Iここで、Ra、Rb、Rc、M、X1およびX2は下記で定義される:RaはRbとRcとの間のブリッジで、Raは化学的にRbおよびRcに結合し、-CR1R2P-、-SiR1R2p-、-GeR1R2P-、-NR1P-、-PR1P-、-NR1R22p-および-PR1R2P-から成る群の中から選択され、ここで、pは1または2であり、R1とR2は水素、C1-C10アルキル、C5-C8シクロアルキル、C6-C15アリール、C1-C10アルキルとC6-C15アリールとを有するアルキルアリールから成る群の中からそれぞれ独立して選択されるか、任意の2つの近隣するRすなわち、近隣する2つのR1、近隣する2つのR2、または近隣するR2とR1が飽和または不飽和の環式C4-C10リングを形成することができ、各R1およびR2も同様に置換されていてもよい。Raが-CR1R2P-または-SiR1R2p-で、R1、R2およびpが上記定義を有するのが好ましく、Raが-SiR1R2p-で、R1、R2およびpが上記定義を有するのが最も好ましい。Raの特定実施例にはMe2C、エタンジイル-CH2-CH2-、Ph2CおよびMe2Siが含まれる。MはTi、ZrおよびHfから選択さる金属で、好ましくはZrである。X1およびX2はハロゲン、水素、C1-C10アルキル、C5-C15アリール、C1-C10アルキルとC6-C15アリールを有するアルキルアリールから成る群の中から選択され、好ましくはX1およびX2はハロゲンまたはメチルである。RbおよびRcはシクロペンタジエニル環から成た、それぞれ互いに独立して選択される。ハロゲンの好適な例はCl、BrおよびIである。C1-C10アルキルの好適な例はメチル、エチル、n-プロピル、イソプロピル、n-ブチル、イソブチルおよびtertブチルである。C5-C7シクロアルキルの好適な例はシクロペンチル、シクロヘキシル、シクロヘプチルおよびシクロオクチルである。C5-C15アリールの好適な例はフェニルおよびインデニルである。C1-C10アルキルおよびC6-C15アリールを有するアルキルアリールの好適な例はベンジル-CH2-Phおよび-CH22-Phである。RbおよびRcは両方とも置換されたシクロペンタジエニルであるのが好ましく、また、それぞれ独立して未置換または置換されたインデニルまたはテトラヒドロインデニルにすることができ、あるいは、Rbは置換されたシクロペンタジエニルで、Rcが置換または未置換のフルオレニルにすることができる。より好ましくはRbおよびRcの両方が同じもので、置換されたシクロペンタジエニル、未置換のインデニル、置換されたインデニル、未置換のテトラヒドロインデニルおよび置換されたテトラヒドロインデニルから成る群の中から選択できる。未置換とは、ブリッジが取付けられるものを除いて、RbおよびRcの全て位置を水素で占められていることを意味する。置換とは、ブリッジが取付けられるものの他に、RbおよびRcの少なくとも一つの他の位置が水素以外の置換基によって占められていることを意味する。ここで、各置換基はC1-C10アルキル、C5-C7シクロアルキル、C6-C15アリールおよびC1-Cl0アルキルとC6-C15アリールとを有するアルキルアリールから成る群の中からそれぞれに選択することができ、また、任意の2つの近隣した置換基が飽和または非飽和の環式C4-C10リングを形成することもできる。置換されたシクロペンタジエニルは例えば一般式:C5R3R4R5R6で表すことができる。置換されたインデニルは例えば一般式:C9R7R8R9R10R11R12R13R14によって表すことができる。置換されたテトラヒドロインデニルは例えば一般式:C9H4R15R16R17R18によって表すことができる。置換されたフルオレニルは例えば一般式:C13R19R20R21R22R23R24R25R26によって表すことができる。R3~R26の各置換基は水素、C1-C10アルキル、C5-C7シクロアルキル、C6-C15アリールおよびC1-C10アルキルおよびC6-C15アリールを有するアルキルアリールから成る群の中からそれぞれ独立して選択でき、また、任意の2つの近隣したRが飽和または不飽和の環式C4-C10リングを形成することもできる。ただし、全ての置換基が同時に水素であってとならない。好適なメタロセン成分はC2-対称性を有するか、C1-対称を有するものである。C2-対称性を有するものが最も好ましい。特に適したメタロセン成分は、RbおよびRcが同じもので、置換されたシクロペンタジエニルで、このシクロペンタジエニルは2-位置、3-位置または2-位置と3-位置が同時に置換されたものが特に好ましい。また、特に適したメタロセン成分は、RbおよびRcが同じもので、未置換のインデニル、未置換のテトラヒドロインデニル、置換されたインデニルおよび置換されたテトラヒドロインデニルから成る群の中から選択されるものである。置換されたインデニルは2-位置、3-位置、4-位置、5-位置またはこれらを任意に組合せて置換されたものが好ましく、より好ましく2-位置、4-位置または2-位置と4-位置が同時に置換されたものである。テトラヒドロインデニルは2-位置、3-位置または2-位置と3-位置が同時に置換されたものが好ましい。また、特に適したメタロセン成分はRbが置換されたシクロペンタジエニルで、Rcが置換または未置換のフルオレニルであるものである。置換されたシクロペンタジエニルは2-位置、3-位置、5-位置またはこれらの任意の組み合わせた位置が同時に置換されたものが好ましく、好ましくは3-位置または5-位置またはその両方が同時に置換されたもので、最も好ましくは3-位置だけがバルキーな置換基で置換されたものである。このバルキーな置換基は例えば-CR27R28R29または-SiR27R28R29で、R27、R28およびR29はC1-C10アルキル、C5-C7シクロアルキル、C5-C15アリールおよびC1-C10アルキルとC5-C15アリールとを有するアルキルアリールからなる群の中からそれぞれ独立して選択される。、また、互いに隣接した2二つRが飽和または不非飽和の環式C4-C10リングを形成するさともできる。R27、R28およびR29はメチルであるのが好ましい。特に適したメタロセンの例は下記の通りである:ジメチルシランジイル-ビスジルコニウムジクロライド、ジメチルシランジイル-ビスジルコニウムジクロライド、ジメチルシランジイル-ビスジルコニウムジクロライド、ジメチルシランジイル-ビスジルコニウムジクロライド、ジメチルシランジイル-ビスジルコニウムジクロライド、ジメチルシランジイルビスインデニルジルコニウムジクロライド、ジメチルシランジイル-ビスジルコニウムジクロライド、ジメチルシランジイル-ビスジルコニウムジクロライド、ジメチルシランジイル-ビスジルコニウムジクロライド、ジメチルシランジイル-ビスジルコニウムジクロライド、ジメチルシランジイルビステトラヒドロインデニルジルコニウムジクロライド、ジメチルシランジイルビスベンズインデニルジルコニウムジクロライド、ジメチルシランジイル-ビスジルコニウムジクロライド、ジメチルシランジイル-ビスジルコニウムジクロライド、ジメチルシランジイル-ビスジルコニウムジクロライド、エタンジイルビスインデニルジルコニウムジクロライド、エタンジイルビステトラヒドロインデニルジルコニウムジクロライド、イソプロピリデンジルコニウムジクロライド、イソプロピリデンジルコニウムジクロライド。メタロセンは公知の任意の担持方法で担持できる。担持する場合、本発明で使用可能な担体は任意の有機または無機の固形物、特に多孔質担体、例えばタルク、無機酸化物および樹脂担体、例えばポリオレフィンにすることができる。担体は細かく粉砕した無機酸化物にするのが好ましい。本発明で使用するプロピレンランダム共重合体はメタロセンベースの重合触媒の存在下でプロピレンと少なくとも一つのコモノマーとを重合させて製造されるプロピレンと少なくとも一つのコモノマーとのメタロセンランダム共重合体である。メタロセンベースの重合触媒の存在下でのプロピレンと少なくとも一つのコモノマーとの重合は、一つ以上の重合反応装置で公知の技術に従って実行できる。本発明で使用するメタロセンプロピレンランダム共重合体は20°C~150°Cまたは20°C~100°Cの範囲の温度で液体のプロピレンを重合して製造される。より好ましい温度は60°C~80°Cの範囲である。圧力は大気圧以上にすることができ、25~50バールの間にするのが好ましい。ポリマー鎖の分子量、従って、得られたメタロセンプロピレンランダム共重合体の溶融流動性は重合媒体中に水素を添加することで制御できる。プロピレンランダム共重合体は、一般にチーグラーナッタ重合触媒を用いて製造されるプロピレンポリマの場合のように、分子量を減らす、またはその分子量分布を狭くするための追加の処理、例えば熱分解または化学分解をせずに、一つ以上の重合反応装置から直接取出すことができる。プロピレンランダム共重合体は、核剤、静電防止剤、加工助剤およびこれらの任意のブレンド物から成る群の中から選択さる少なくとも一つの添加物、例えば核剤と静電防止剤とのブレンド、核剤と加工助剤とのブレンド、静電防止剤と加工助剤とのブレンドおよびこれら3つ全てのブレンドを含むのが好ましい。核剤本発明で使用するプロピレンランダム共重合体一種または複数の核剤、特に一つ以上のアルファ核剤を含むのが好ましい。本発明では、核剤はポリプロピレン組成物の結晶化温度を上げる化合物と定義される。使用に適した核剤は当業者に公知の核剤の中から選択できる。核剤はタルク、カルボキシレート塩、ソルビトールアセタール、ホスフェートエステル塩、置換されたベンゼントリカルボキアミド、ポリマー核薬剤およびこれらのブレンド物から成る群の中から選択するのが好ましい。カルボキシレート塩の例は有機炭酸塩である。その例は安息香酸ナトリウムおよびリチウム安息香酸塩である。また、有機炭酸塩は脂環式有機炭酸塩でもよく、好ましくは二環式有機炭酸塩、より好ましくはビシクロ221ヘプタンジカルボン酸塩である。このタイプの核剤はMillikenChemical社からHYPERFORM登録商標HPN68として市販されている。ソルビトールアセタールの例はジベンジリデンソルビトールDBSビスpメチルジベンジリデンソルビトールMDBS、ビスpエチルジベンジリデンソルビトール、ビス3,4ジメチルジベンジリデンソルビトールDMDBS、およびビス4プロピルベンジリデンプロピルソルビトールである。ビス3,4ジメチルジベンジリデンソルビトールDMDBSおよびビス4プロピルベンジリデンプロピルソルビトールが好ましい。これらMillikenChemical社からMillad3905、Millad3940、Millad3988およびMilladNX8000の名称で市販されている。ホスフェートエステル塩の例は22メチレンビス46ジtertブチルフェニルホスフェートである。この種のホスフェートエステル塩は旭電化社からNA11またはNA21として入手できる。置換されたトリカルボキシアミドの例は下記一般式IIで表されるものである:ここで、R1、R2およびR3はそれぞれ互いに独立してC1-C20アルキル、C5-C12シクロアルキルまたはフェニルから選択され、これらはC1-C20アルキル、C5-C12シクロアルキル、フェニル、ヒドロキシル、C1-C20アルキルアミノまたはC1-C20アルキルオキシ等で置換されていてもよい。C1-C20アルキルの例はメチル、エチル、nプロピル、nブチル、イソブチル、tertブチル、nペンチル、イソペンチル、11ジメチルプロピル、12ジメチルプロピル、3メチルブチル、ヘキシル、ヘプチル、オクチルまたは1133テトラメチルブチルである。C5-C12シクロアルキルの例はシクロペンチル、シクロヘキシル、シクロオクチル、シクロドデシル、アダマンチル、2メチルシクロヘキシル、3メチルシクロヘキシルまたは23ジメチルシクロヘキシルである。この種の核剤は下記文献に記載されている。国際公開第WO03/102069号公報Blomenhofer達、Macromolecules2005、38、36883695核剤の特定例はNNNトリス1,2,3プロパントリカルボアミドで、これは例えばRikaInternationalLimited社から商用名RIKACLEARPC1の名称で市販されている。ポリマー核剤の例はビニル化合物を含むポリマー核剤で、例えば、下記文献に記載されている。欧州第EPA10152701号公報欧州第EPA20368577号公報ビニル化合物を含むポリマー核剤はプロピレンと一つ以上のコモノマーとのメタロセンランダム共重合体に物理的または化学的に混合することができる。物理的混合の場合には、ビニル化合物を含むポリマー核剤をプロピレンと一つ以上のコモノマーとのメタロセンランダム共重合体に押出機またはブレンダーで混合する。化学的混合の場合には、ビニル化合物を含むポリマー核剤を含むプロピレンと一つ以上のコモノマーとのメタロセンランダム共重合体を少なくとも2つの段階を有する重合プロセスで作り、その一つの段階でビニル化合物を含むポリマーの核剤を製造する。好適なビニル化合物は少なくとも6つの炭素原子を有するビニールシクロアルカンまたはビニールシクロアルケンで、例えばビニールシクロペンタン、ビニル3メチルシクロペンタン、ビニールシクロヘキサン、ビニル2メチルシクロヘキサン、ビニル3メチルシクロヘキサン、ビニールノルボルナン、ビニールシクロペンテン、ビニールシクロヘキセン、ビニル2メチルシクロヘキセンである。最も好適なビニル化合物はビニールシクロペンタン、ビニールシクロヘキサン、ビニールシクロペンテンおよびビニールシクロヘキセンである。ポリマー核剤の他の例はポリ3メチル1ブテン、ポリジメチルスチレン、ポリシランおよびポリアルキルキシレンである。ビニル化合物を含むポリマー核剤で説明したように、これらのポリマー核剤は化学的または物理的ブレンディングでメタロセンポリプロピレンに入れることができる。高密度のポリエチレンまたは部分溶融流動を有するポリプロピレンまたは部分溶融流動成分を含むポリプロピレンを使用することもできる。核剤のブレンド、例えばタルクとホスフェートエステル塩とのブレンドまたはタルクとビニル化合物を含むポリマー核剤のブレンド物を使用することもできる。核剤はその剤核を純粋な形またはマスターバッチの形、例えば乾式混合または溶融混合によって混合することで、ポリプロピレン組成物中に入れることができる。核剤を核剤を含む熱可塑性ポリマーこの熱可塑性ポリマーは上記定義のメタロセンランダム共重合体とは異なるものであると混合してポリプロピレン組成物中に入れても本発明の範囲を逸脱するものではない。加える核剤の量はその結晶化効率に依存するということは当業者に明らかである。本発明の核剤または核剤のブレンド物は、ポリプロピレン組成物中存在する量で少なくとも50ppm、好ましくは少なくとも100ppm、最大で5000ppm、好ましくは最大で4000ppm、より好ましくは最大で3000ppm、さらに好ましくは最大で2000ppmである。加工助剤本発明で使用するプロピレンランダム共重合体は一種以上の加工助剤を含むのが好ましい。使用に適した加工助剤は当業者に公知の任意の加工助剤から選択できるが、加工助剤はフルオロポリマベースの加工助剤、シリコーンベースの加工助剤およびこれのブレンド物から成る群の中から選択するのが好ましい。フルオロポリマベースの加工助剤の例はビニリデンスルオライドH2CCF2のポリマーおよび/またはビニリデンスルオライドおよびヘキサフルオロプロピレンF2CCFCF3のコポリマーである。ビニリデンスルオライドおよびヘキサフルオロプロピレンのコポリマーは一般にフルオロエラストマとよばれている。フルオロエラストマー中のヘキサフルオロプロピレンコモノマーの含有量は一般に30~40重量の範囲である。加工助剤に適したフルオロポリマーは例えばDyneon社、DuPont-DowElastomers社またはArkema社からDynamar登録商標、Viton登録商標およびKynar登録商標の名称で市販されている。シリコーンベースの加工助剤の例はポリジメチルシリコーン油または一般式:-O-SiCH32-Onの高分子量ポリジメチルシロキサンが好ましい。この種のシリコーンベースの加工助剤は例えばダウコーニングから市販されている。加工助剤が存在する場合、プロピレンランダム共重合体中に加工助剤が少なくとも50ppm、好ましくは少なくとも100ppm、最も好ましくは少なくとも200ppmの量で含まれるのが好ましい。加工助剤はプロピレンランダム共重合体中に最大で1000ppm、好ましくは最大で800ppm、さらに好ましくは600ppm、より好ましくは最大で500ppm、より好ましくは最大で400ppmの量で含まれるのが好ましい。静電防止剤本発明で使用するプロピレンランダム共重合体は一種以上の静電防止剤を含むのが好ましい。使用に適した静電防止剤は当業者に公知の任意の静電防止剤の中から選択できるが、好ましくは、脂肪酸エステル、エトキシ化されたアルキルアミン、ジエタマールアミド、エトキシ化されたアルコールおよびこれらのブレンド物から成る群の中から選択される静電防止剤が好ましい。脂肪酸エステルの例は一般式:CmH2m1COOHを有する脂肪酸エステルであり、ここでCmH2m1はmが1~35、好ましくは5~30、好ましくは10~25、最も好ましくは15~20である直鎖ヒドロカルビル基アルキル基である。最も好ましい脂肪酸エステルはグリセロールモノステアレート、グリセロールジステアレートおよびグリセロールトリステアレートである。エトキシレート化されたアミンの例は一般式CmH2m1NCH2-CH2-OH2である。ここで、CmH2m1はmが1~30のアルキル基である。ジエタノールアミドの例は一般式CmH2m1-CO-NCH2-CH2-OH2のものである。ここで、CmH2m1はmが1~30、好ましくは5~25、最も好ましくは10~20のアルキル基のものである。エトキシレート化されたアルコールの例は一般式H-O-CH2-CH2-CmH2m1のものである。ここで、CmH2m1はmが1~30、好ましくは5~25、最も好ましくは10~20であるアルキル基で、nは1~15であるのが好ましい。静電防止剤が存在する場合、静電防止剤はプロピレンランダム共重合体中に少なくとも100ppm、好ましくは少なくとも200ppm、より好ましくは少なくとも300ppm、さらに好ましくは少なくとも400ppm、最も好ましくは少なくとも500ppmの量で存在する。プロピレンランダム共重合体中には一種以上の静電防止剤が最大で20000ppmまたは15000ppmまたは10000ppm、より好ましくは最大で9000ppmまたは8000ppm、さらに好ましくは最大で7000ppmまたは6000ppm、より好ましくは最大で5000ppm含まれるのが好ましい。また、本発明で使用するプロピレンランダム共重合体はさらに他の添加剤、例えばオゾン亀裂防止剤、光安定剤、抗酸化剤、潤滑剤および着色剤を含むことができる。適したこの種の添加剤と上記核剤、加工助剤および静電防止剤の概要は下記文献に記載されている:PlasticsAdditivesHandbook、edHZweifel、第5版、2001、HanserPublishers本発明に開示のポリプロピレン組成物は、上記定義のプロピレンランダム共重合体とは異なる一種以上の他の熱可塑性ポリマーを含むことができる。好ましい熱可塑性ポリマーの例はプロピレンのホモポリマー、プロピレンと少なくとも一つのコモノマーとのコポリマー、エチレンのホモポリマー、エチレンと少なくとも一つのコモノマーとのコポリマーで、少なくとも一つのコモノマーは以下で定義するものである。適したプロピレンのホモポリマーまたはコポリマーはチーグラーナッタ重合触媒で製造したもの、例えば21挿入がないことで特徴づけられるものである。キャップおよび密封具は射出成形方法で製造できる。射出成形は一般に下記段階から成る:上記定義のプロピレンランダム共重合体を溶解するポリプロピレン組成物の重量に対して上記定義のポリプロピレン組成物は少なくとも70重量である、段階の溶融したポリプロピレン組成物を射出成形金型中に注入し、金型を冷却して、ポリプロピレン組成物を固め、射出成形されたキャップまたは密封具を回収する。射出成形で使われる方法および装置は当業者に周知のものを使用する。プロピレンランダム共重合体は樹脂の溶融温度を150°C~300°Cにして射出成形金型に注入する。溶融温度は少なくとも160°C、好ましくは少なくとも170°C、より好ましくは少なくとも180°Cであるのが好ましい。溶融温度は最大で250°C、より好ましくは最大で240°C、さらに好ましくは最大で230°C、最も好ましくは最大で220°Cであるのが好ましい。本発明のキャップおよび密封具の製造で使う金型は、キャップおよび密封具の生産で通常使われる任意の金型、例えば多数のキャップおよび密封具を同時に製造する多数個取り金型にすることができる。上記定義のプロピレンランダム共重合体は流動性が高く、しかも、分子量分布の幅が狭い、バランスのとれたものであるので、多数個取り金型を使用した射出成形に特に適している。すなわち、多数個取り金型の全てのキャビティに均等に充填できる。従って、例えば同じショットおよび一つのショットから次のショットで製造されるキャップおよび密封具の重量および寸法をベーにして決定される成形精度を改善して、上記定義のプロピレンランダム共重合体でキャップおよび密封具を製造することができる。従って、射出成形プロセスの生産性が大幅に改善し、所定仕様を外れたキャップおよび密封具ができる欠陥品のパーセンテージと射出成形サイクルタイムをおよびと聴く減らすことができる。それに加えて、本発明のキャップおよび密封具は優れた光学特性、例えば優れた艶および/または優れた透明性によって特徴づけられる。本発明のキャップおよび密封具は特別なものに制限されず、ネジ付きキャップ、リビングヒンジ付きキャップおよび密封具、光沢キャップおよび密封具、透明キャップおよび密封具を含む。本発明のキャップおよび密封具は各種包装用途、例えば食品包装、洗剤包装、化粧品包装、ペイント包装または医療品包装で使用できる。食品包装の例はジュース、水または乳製品用のチューブ、ボトルのキャップおよび密封具である。洗剤包装の例は粉末洗剤、皿洗い洗剤、家庭クリーナ用のキャップおよび密封具である。化粧品包装の例はシャワーゲル、シャンプー、オイル、クリーム、液体石鹸である。医療品包装の例はピル、溶液、殺菌剤の包装である。従って、本発明は上記定義のキャップおよび密封具から成る包装材料を提供する。試験方法ポリプロピレンおよびポリプロピレン組成物のメルトフローインデックスMFIは230°C、216kgでISO1133条件Lに従って決定される。分子量は高温145°Cでサイズ除外クロマトグラフ、SizeExclusionChromatography、SECで決定される。10mgのポリプロピレンまたはポリエチレン試料を10mlのトリクロロベンゼンテクニエルグレードに160°Cで1時間溶かす。WATERSからのGPCV2000の分析条件は以下の通りである:注入容積:400μ1試料自動調製/注入温度:160°Cカラム温度:145°C検出器温度:160°Cカラムセット:2つのShodexAT806MSと1つのStyragelHT6E流速:1ml分検出器:赤外線検出器28003000cm1キャリブレーション:狭いポリスチレン標準市販ポリプロピレンの計算:MarkHouwink関係式log10=log10025323、Mpp1000で低分子量エンドをカットオフ。それから分子量分布MWDをMWMnとして計算。13C-NMR分析は、スペクトル信号強度がサンプル中の全関与炭素原子数に比例するような条件下で400MHzのBruker核磁気共鳴分光計を使用して実行した。この条件は当業者に周知で、例えば充分な緩和時間等を含む。実際には信号強度はその積分値すなわち対応面積から得られる。データは1スペクトル当たり4000スキャン、20秒パルス反復遅延および26000Hzのスペクトル幅でプロトンデカップリンを用いて得る。サンプルは充分な量のポリマーを124トリクロルベンゼンTCB、99、光学顕微鏡グレードに130°Cで均質になるように攪拌しながら溶かし、次いで、ヘキサジュートロベンゼンベンゼンC6D6、s光学顕微鏡グレードと少量のヘキサメチルジシロキサンHMDS、995とを加える。HMDSは内部標準の役目をする。例えば、200mgのポリマーを20mlのTCBに溶かし、05mlのHMDSと2~3滴のC6D6を加える。データ収集後に化学シフトを内部標準HMDSの信号203ppmの値を割り当てを参照して調べる。アイソタクシティーisotacticityは全ポリマーの13C-NMR分析で決定した。メチル基のスペクトル領域でのペンタッドmmmm、mmmr、mmrrおよびmrrmに対応する信号は公開データ、例えばARazavi、MacromolSymp第89巻、第345367頁を使用して割り当てた。残りのペンタッドに対応する信号強度は弱いので、ペンタッドmmmm、mmmr、mmrrおよびmrrmだけを考慮した。mmrrペンタッドに関する信号の場合、21挿入に関連するメチル信号とのオーバーラップのために修正を行った。それからmmmmペンタッドのパーセンテージを下記式に従って計算した:mmmmAREAmmmmAREAmmmmAREAmmmrAREAmmrrAREAmrrm100メタロセンプロピレンホモポリマーの場合の21挿入パーセンテージの決定:21挿入に対応する信号は公開データ、例えばHNChengJEwenMakromolChemvol190pages19311940で同定した。第1区域AREA1は21挿入に対応する信号の平均区域と定義される。第2区域AREA2は、12挿入に対応する信号の平均区域として定義される。12挿入に関する信号のアサインメント方法は当業者に周知で、説明は不要であろう。21挿入のパーセンテージは下記の式で計算される:21挿入=AREA1AREA1AREA210021挿入のパーセンテージは21挿入プロピレンのモルパーセンテージとして与えられる。プロピレンとエチレンのメタロセンランダムコポリマーの21挿入のパーセンテージの決定には下記の2つの貢献で決定される:プロピレンのホモポリマーの場合の上記定義の21挿入のパーセンテージ、21挿入のパーセンテージ。この21挿入プロピレンはエチレンに隣接。従って、21挿入の全パーセンテージはこれらの2つの貢献の合計に対応する。ケースに対する信号のアサインは基準スペクトルか、公表資料を参照して行うことができる。溶融温度T溶融はTAInstruments社のDSCQ2000機器でISO3146に基づいて測定した。融解熱履歴を消すために、最初にサンプルを200°Cに加熱し、200°Cで3分間維持する。報告した溶融温度T溶融は20°C分の加熱/冷却速度で決定した。曲げモジュラスはISO178:2001に従って決定した。ノッチ付きアイゾット衝撃強度はISO180A:2000に従って23°Cで決定した。ヘイズは1mm厚さの射出成形試料でISO14782:1999に従って測定した。溶融温度は230°Cであった。プロピレンポリマーの総重量に対する全エチレン含有量重量C2は、GJRayetalinMacromoleculesvol10nー41977p773778に記載の方法またはその他の方法でペレットのNMR分析で決定する。従来のキャップおよび密封具に対して本発明のキャップおよび密封具が利点を有することは下記実施例から明らかである。実施例1および実施例2のプロピレンとエチレンのランダム共重合体は、メタロセン成分としてジメチルシリルブリッジしたビスインデニルジルコニウムジクロライドを用いたメタロセンベースの重合触媒を用いて、バルクループ反応装置で製造した。プロピレンとエチレンのランダム共重合体または比較例1は市販のチーグラーナッタ重合触媒を使用して、バルクループ反応装置で製造した。各ランダム共重合体の特性は[表1]にまとめた。典型的な機械凸性および光学特性は[表2]にまとめた。上記の表から実施例1および実施例2のランダム共重合体はスティフネスが高くなり、ヘイズ特性が改良されることで特徴づけられ、それと同時に衝撃特性も許容レベルを維持することが分かる。"